【手続補正書】
【提出日】平成19年6月22日(2007.6.22)
【手続補正１】
【補正対象書類名】明細書
【補正対象項目名】特許請求の範囲
【補正方法】変更
【補正の内容】
【特許請求の範囲】
【請求項１】  下記（ａ）ないし（ｆ）からなる群より選択される結晶形を有する２，３，７，８，１２，１３，１７，１８−オクタフェニル−５，１０，１５，２０−テトラアザポルフィリナトマグネシウム。
（ａ）ＣｕＫα特性Ｘ線回折におけるブラッグ角２θ±０．２°の６．３°および１９．７°にピークを有する結晶形
（ｂ）ＣｕＫα特性Ｘ線回折におけるブラッグ角２θ±０．２°の２０．８°にピークを有する結晶形
（ｃ）ＣｕＫα特性Ｘ線回折におけるブラッグ角２θ±０．２°の８．５°および２２．２°にピークを有する結晶形
（ｄ）ＣｕＫα特性Ｘ線回折におけるブラッグ角２θ±０．２°の５．６°、８．５°および２１．４°にピークを有する結晶形
（ｅ）ＣｕＫα特性Ｘ線回折におけるブラッグ角２θ±０．２°の６．７°および８．１°にピークを有する結晶形
（ｆ）ＣｕＫα特性Ｘ線回折におけるブラッグ角２θ±０．２°の６．２°および２０．４°にピークを有する結晶形
【請求項２】  ジフェニルマレオニトリルとマグネシウムを加熱反応させて得た２，３，７，８，１２，１３，１７，１８−オクタフェニル−５，１０，１５，２０−テトラアザポルフィリナトマグネシウムをピリジンを展開溶媒に用いたアルミナカラムクロマトで精製後、水溶液で洗浄処理することによって製造することを特徴とする、ＣｕＫα特性Ｘ線回折におけるブラッグ角２θ±０．２°の６．３°および１９．７°にピークを有する結晶形（ａ）の２，３，７，８，１２，１３，１７，１８−オクタフェニル−５，１０，１５，２０−テトラアザポルフィリナトマグネシウムの製造方法。
【請求項３】  前記水溶液が酸性水溶液である請求項２に記載の２，３，７，８，１２，１３，１７，１８−オクタフェニル−５，１０，１５，２０−テトラアザポルフィリナトマグネシウムの製造方法。
【請求項４】  前記水溶液が塩酸水溶液および硫酸水溶液の少なくとも１つである請求項３に記載の２，３，７，８，１２，１３，１７，１８−オクタフェニル−５，１０，１５，２０−テトラアザポルフィリナトマグネシウムの製造方法。
【請求項５】  ＣｕＫα特性Ｘ線回折におけるブラッグ角２θ±０．２°の６．３°および１９．７°にピークを有する結晶形（ａ）の２，３，７，８，１２，１３，１７，１８−オクタフェニル−５，１０，１５，２０−テトラアザポルフィリナトマグネシウムを、ハロゲン系溶剤および芳香族系溶剤でミリング処理または攪拌処理することを特徴とするＣｕＫα特性Ｘ線回折におけるブラッグ角２θ±０．２°の２０．８°にピークを有する結晶形（ｂ）を有する２，３，７，８，１２，１３，１７，１８−オクタフェニル−５，１０，１５，２０−テトラアザポルフィリナトマグネシウムの製造方法。
【請求項６】  前記ハロゲン系溶剤がクロロホルムおよびクロロベンゼンの少なくとも１つである請求項５に記載の２，３，７，８，１２，１３，１７，１８−オクタフェニル−５，１０，１５，２０−テトラアザポルフィリナトマグネシウムの製造方法。
【請求項７】  前記芳香族系溶剤がトルエンおよびキシレンの少なくとも１つである請求項５に記載の２，３，７，８，１２，１３，１７，１８−オクタフェニル−５，１０，１５，２０−テトラアザポルフィリナトマグネシウムの製造方法。
【請求項８】  ＣｕＫα特性Ｘ線回折におけるブラッグ角２θ±０．２°の６．３°および１９．７°にピークを有する結晶形（ａ）の２，３，７，８，１２，１３，１７，１８−オクタフェニル−５，１０，１５，２０−テトラアザポルフィリナトマグネシウムを、エステル系溶剤でミリング処理または攪拌処理することによって製造することを特徴とする、ＣｕＫα特性Ｘ線回折におけるブラッグ角２θ±０．２°の８．５°および２２．２°にピークを有する結晶形（ｃ）の２，３，７，８，１２，１３，１７，１８−オクタフェニル−５，１０，１５，２０−テトラアザポルフィリナトマグネシウムの製造方法。
【請求項９】  前記エステル系溶剤が酢酸エチルおよび酢酸ブチルの少なくとも１つである請求項８に記載の２，３，７，８，１２，１３，１７，１８−オクタフェニル−５，１０，１５，２０−テトラアザポルフィリナトマグネシウムの製造方法。
【請求項１０】  ＣｕＫα特性Ｘ線回折におけるブラッグ角２θ±０．２°の６．３°および１９．７°にピークを有する結晶形（ａ）の２，３，７，８，１２，１３，１７，１８−オクタフェニル−５，１０，１５，２０−テトラアザポルフィリナトマグネシウムを、アルコール系溶剤でミリング処理または攪拌処理することによって製造することを特徴とする、ＣｕＫα特性Ｘ線回折におけるブラッグ角２θ±０．２°の５．６°、８．５°および２１．４°にピークを有する結晶形（ｄ）の２，３，７，８，１２，１３，１７，１８−オクタフェニル−５，１０，１５，２０−テトラアザポルフィリナトマグネシウムの製造方法。
【請求項１１】  前記アルコール系溶剤がメタノール、エタノールおよびエチレングリコールの少なくとも１つである請求項１０に記載の２，３，７，８，１２，１３，１７，１８−オクタフェニル−５，１０，１５，２０−テトラアザポルフィリナトマグネシウムの製造方法。
【請求項１２】  ＣｕＫα特性Ｘ線回折におけるブラッグ角２θ±０．２°の６．３°および１９．７°にピークを有する結晶形（ａ）の２，３，７，８，１２，１３，１７，１８−オクタフェニル−５，１０，１５，２０−テトラアザポルフィリナトマグネシウムを、ケトン系溶剤でミリング処理または攪拌処理することによって製造することを特徴とする、ＣｕＫα特性Ｘ線回折におけるブラッグ角２θ±０．２°の６．７°および８．１°にピークを有する結晶形（ｅ）の２，３，７，８，１２，１３，１７，１８−オクタフェニル−５，１０，１５，２０−テトラアザポルフィリナトマグネシウムの製造方法。
【請求項１３】  前記ケトン系溶剤がアセトンおよびメチルエチルケトンの少なくとも１つである請求項１２に記載の２，３，７，８，１２，１３，１７，１８−オクタフェニル−５，１０，１５，２０−テトラアザポルフィリナトマグネシウムの製造方法。
【請求項１４】  ＣｕＫα特性Ｘ線回折におけるブラッグ角２θ±０．２°の６．３°および１９．７°にピークを有する結晶形（ａ）の２，３，７，８，１２，１３，１７，１８−オクタフェニル−５，１０，１５，２０−テトラアザポルフィリナトマグネシウムを、アミド系溶剤でミリング処理または攪拌処理することによって製造することを特徴とする、ＣｕＫα特性Ｘ線回折におけるブラッグ角２θ±０．２°の６．２°および２０．４°にピークを有する結晶形（ｆ）の２，３，７，８，１２，１３，１７，１８−オクタフェニル−５，１０，１５，２０−テトラアザポルフィリナトマグネシウムの製造方法。
【請求項１５】  前記アミド系溶剤がＮ，Ｎ−ジメチルホルムアミドおよびＮ−メチルピロリドンの少なくとも１つである請求項１４に記載の２，３，７，８，１２，１３，１７，１８−オクタフェニル−５，１０，１５，２０−テトラアザポルフィリナトマグネシウムの製造方法。
【請求項１６】  支持体上に感光層を有する電子写真感光体において、該感光層が、下記（ａ）ないし（ｆ）からなる群より選択される結晶形を有する２，３，７，８，１２，１３，１７，１８−オクタフェニル−５，１０，１５，２０−テトラアザポルフィリナトマグネシウムを含有することを特徴とする電子写真感光体。
（ａ）ＣｕＫα特性Ｘ線回折におけるブラッグ角２θ±０．２°の６．３°および１９．７°にピークを有する結晶形
（ｂ）ＣｕＫα特性Ｘ線回折におけるブラッグ角２θ±０．２°の２０．８°にピークを有する結晶形
（ｃ）ＣｕＫα特性Ｘ線回折におけるブラッグ角２θ±０．２°の８．５°および２２．２°にピークを有する結晶形
（ｄ）ＣｕＫα特性Ｘ線回折におけるブラッグ角２θ±０．２°の５．６°、８．５°および２１．４°にピークを有する結晶形
（ｅ）ＣｕＫα特性Ｘ線回折におけるブラッグ角２θ±０．２°の６．７°および８．１°にピークを有する結晶形
（ｆ）ＣｕＫα特性Ｘ線回折におけるブラッグ角２θ±０．２°の６．２°および２０．４°にピークを有する結晶形
【請求項１７】  請求項１６に記載の電子写真感光体、ならびに、帯電手段、現像手段およびクリーニング手段からなる群より選ばれる少なくとも１つの手段を一体に支持し、電子写真装置本体に着脱可能であることを特徴とするプロセスカートリッジ。
【請求項１８】  請求項１６に記載の電子写真感光体、帯電手段、露光手段、現像手段および転写手段を有することを特徴とする電子写真装置。
【手続補正２】
【補正対象書類名】明細書
【補正対象項目名】００１４
【補正方法】変更
【補正の内容】
【００１４】
また、本発明は、前記本発明の電子写真感光体、ならびに、帯電手段、現像手段およびクリーニング手段からなる群より選ばれる少なくとも１つの手段を一体に支持し、電子写真装置本体に着脱可能であることを特徴とするプロセスカートリッジから構成される。
【手続補正３】
【補正対象書類名】明細書
【補正対象項目名】００２０
【補正方法】変更
【補正の内容】
【００２０】
ブラッグ角２θ±０．２°の５．５°および１９．７°にピークを有する結晶形（ａ）を有する８ＰｈＭｇＴＡＰはジフェニルマレオニトリルとマグネシウムを加熱反応させて得た８ＰｈＭｇＴＡＰをピリジンを展開溶媒の用いたアルミナカラムクロマトで精製後、水溶液、好ましくは酸性水溶液、さらに好ましくは塩酸水溶液または硫酸水溶液で洗浄処理することにより製造することができる。また、ここで得た結晶をガラスビーズと共にサンドミルおよびペイントシェーカーなどで乾式磨砕処理することにより本発明結晶を得ることができる。
【手続補正４】
【補正対象書類名】明細書
【補正対象項目名】００２１
【補正方法】変更
【補正の内容】
【００２１】
ブラッグ角２θ±０．２°の２０．８°にピークを有する結晶形（ｂ）を有する８ＰｈＭｇＴＡＰは、前記で得たブラッグ角２θ±０．２°の６．３°および１９．７°にピークを有する結晶をクロロホルムおよびクロロベンゼンなどのハロゲン系溶剤およびトルエンおよびキシレンなどの芳香族系溶剤でミリング処理または攪拌処理することにより得られる。
【手続補正５】
【補正対象書類名】明細書
【補正対象項目名】００４５
【補正方法】変更
【補正の内容】
【００４５】
なお、Ｘ線回折（ＣｕＫα特性Ｘ線回折）の測定は、ＣｕＫα線を用いて次の条件によって行った。
使用測定機：マック・サイエンス社製、全自動Ｘ線回折装置ＭＸＰ１８
Ｘ線管球：Ｃｕ
管電圧：５０ｋＶ
管電流：３００ｍＡ
スキャン方法：２θ／θスキャン
スキャン速度：２ｄｅｇ．／ｍｉｎ
サンプリング間隔：０．０２０ｄｅｇ
スタート角度（２θ）：５ｄｅｇ
ストップ角度（２θ）４０ｄｅｇ
ダイバージェンススリット：０．５ｄｅｇ
スキャッタリングスリット：０．５ｄｅｇ
レシービングスリット：０．３ｍｍ
湾曲モノクロメーター使用。